(57)【要約】【課題】  ＡｌＮ基板等のＡｌを含有する基板を用いて、極性反転を抑制しつつ半導体層を成長させるIII 族窒化物半導体発光素子の製造方法を提供することである。【解決手段】  この製造方法は、第１の酸化膜形成工程と、第１のIII 族窒化物層形成工程と、第１半導体層形成工程と、発光層形成工程と、第２半導体層形成工程と、を有する。この製造方法では、基板１１０としてＡｌＮ基板またはＡｌＧａＮ基板を用いる。第１の酸化膜形成工程では、Ａｌ原子とＮ原子とＯ原子とを含有する第１の酸化膜Ｏ１を形成する。第１のIII 族窒化物層形成工程では、基板１１０の温度を１３５０℃以上１４５０℃以下の条件で第１のIII 族窒化物層１２０としてＡｌＮ層またはＡｌＧａＮ層を形成する。【選択図】図２
2018107281.tif 000002
【特許請求の範囲】
【請求項１】
基板の上に第１の酸化膜を形成する第１の酸化膜形成工程と、
前記第１の酸化膜の上に第１のIII 族窒化物層を形成する第１のIII 族窒化物層形成工程と、
前記第１のIII 族窒化物層の上に第１導電型の第１半導体層を形成する第１半導体層形成工程と、
前記第１半導体層の上に発光層を形成する発光層形成工程と、
前記発光層の上に第２導電型の第２半導体層を形成する第２半導体層形成工程と、
を有し、
前記基板としてＡｌＮ基板またはＡｌＧａＮ基板を用い、
前記第１の酸化膜形成工程では、
Ａｌ原子とＮ原子とＯ原子とを含有する前記第１の酸化膜を形成し、
前記第１のIII 族窒化物層形成工程では、
前記基板の温度を１３５０℃以上１４５０℃以下の条件で前記第１のIII 族窒化物層としてＡｌＮ層またはＡｌＧａＮ層を形成すること
を特徴とするIII 族窒化物半導体発光素子の製造方法。
【請求項２】
請求項１に記載のIII 族窒化物半導体発光素子の製造方法において、
前記第１の酸化膜形成工程では、
前記第１の酸化物としてＡｌＯＮまたはＡｌＧａＯＮを形成し、
前記基板と前記第１の酸化物とで極性を反転させること
を特徴とするIII 族窒化物半導体発光素子の製造方法。
【請求項３】
請求項１または請求項２に記載のIII 族窒化物半導体発光素子の製造方法において、
前記第１の酸化膜形成工程では、
前記基板の−ｃ面の上に前記第１の酸化膜を形成すること
を特徴とするIII 族窒化物半導体発光素子の製造方法。
【発明の詳細な説明】
【技術分野】
【０００１】
本明細書の技術分野は、III 族窒化物半導体発光素子の製造方法に関する。
【背景技術】
【０００２】
III 族窒化物半導体層を有する半導体素子を製造する際には、サファイア基板上にＡｌＮ層を成膜することがある。その場合には、サファイア基板とＡｌＮ層との界面で多くの貫通転位が発生する。貫通転位密度の高い半導体層の結晶性はそれほど高くない。
【０００３】
そのため、近年では、ＨＶＰＥ法で作製したテンプレート基板やバルクの自立基板が用いられるようになってきている。しかし、これらの基板が製造された後には、もちろん製造装置から取り出される。その際に、これらの基板の表面に酸化膜が形成される。このような酸化膜は、その上層に形成される半導体層に種々の問題をもたらすおそれがある。
【先行技術文献】
【特許文献】
【０００４】
【特許文献１】特開２０１５−４２５９８号公報
【発明の概要】
【発明が解決しようとする課題】
【０００５】
ここで、ＡｌＮ基板の酸化の影響について説明する。まず、ＡｌＮ基板が酸化されていない場合について説明する。酸素原子がない場合には、ＡｌとＮとがｃ軸方向に繰り返し配列されている。
【０００６】
次に、ＡｌＮ基板が酸化されている場合について説明する。ＡｌＮが酸化されるとＡｌＯＮが生じる。ＡｌＮに酸素原子が入ると、例えば、ｃ軸方向に…−Ａｌ−Ｎ−Ａｌ−Ｏ−Ａｌ−Ｎ−…という結合ができる。このＡｌ−Ｏ−Ａｌの結合があることにより、極性が反転する。そして、基板の上層に成長させる半導体層には、III 族極性面が優勢な箇所と窒素極性面が優勢な箇所とが発生する。その結果、基板の上に成長させる半導体層の結晶性は比較的悪い。このままでは、高性能な半導体発光素子を製造することは困難である。ＡｌＮ膜の結晶性を向上させる技術として、例えば、特許文献１が挙げられる。
【０００７】
本明細書の技術は、前述した従来の技術が有する問題点を解決するためになされたものである。すなわちその課題とするところは、ＡｌＮ基板等のＡｌを含有する基板を用いて、極性反転を抑制しつつ半導体層を成長させるIII 族窒化物半導体発光素子の製造方法を提供することである。
【課題を解決するための手段】
【０００８】
第１の態様におけるIII 族窒化物半導体発光素子の製造方法は、基板の上に第１の酸化膜を形成する第１の酸化膜形成工程と、第１の酸化膜の上に第１のIII 族窒化物層を形成する第１のIII 族窒化物層形成工程と、第１のIII 族窒化物層の上に第１導電型の第１半導体層を形成する第１半導体層形成工程と、第１半導体層の上に発光層を形成する発光層形成工程と、発光層の上に第２導電型の第２半導体層を形成する第２半導体層形成工程と、を有する。この製造方法では、基板としてＡｌＮ基板またはＡｌＧａＮ基板を用いる。第１の酸化膜形成工程では、Ａｌ原子とＮ原子とＯ原子とを含有する第１の酸化膜を形成する。第１のIII 族窒化物層形成工程では、基板の温度を１３５０℃以上１４５０℃以下の条件で第１のIII 族窒化物層としてＡｌＮ層またはＡｌＧａＮ層を形成する。
【０００９】
このIII 族窒化物半導体発光素子の製造方法では、基板の極性を第１の酸化膜が反転させる。第１の酸化膜は極性反転層である。そのため、１つの半導体層のうちにIII 族極性面が優勢な箇所と窒素極性面が優勢な箇所とが発生するおそれがほとんどない。そして、第１のIII 族窒化物層を成膜する際の基板温度を従来より高い温度に設定する。そのため、第１のIII 族窒化物層は、III 族極性面が優勢な状態で形成される。これにより、結晶性に優れた半導体層を成長させることができる。
【００１０】
第２の態様におけるIII 族窒化物半導体発光素子の製造方法においては、第１の酸化膜形成工程では、第１の酸化物としてＡｌＯＮまたはＡｌＧａＯＮを形成し、基板と第１の酸化物とで極性を反転させる。
【００１１】
第３の態様におけるIII 族窒化物半導体発光素子の製造方法においては、第１の酸化膜形成工程では、基板の−ｃ面の上に第１の酸化膜を形成する。
【発明の効果】
【００１２】
本明細書では、ＡｌＮ基板等のＡｌを含有する基板を用いて、極性反転を抑制しつつ半導体層を成長させるIII 族窒化物半導体発光素子の製造方法が提供されている。
【図面の簡単な説明】
【００１３】
【図１】第１の実施形態における発光素子の概略構成を示す図である。
【図２】第１の実施形態の発光素子における第１の酸化膜の周辺を抜き出して描いた図である。
【図３】第１の実施形態の変形例における発光素子の概略構成を示す図である。
【発明を実施するための形態】
【００１４】
以下、具体的な実施形態について、半導体発光素子とその製造方法を例に挙げて図を参照しつつ説明する。しかし、本明細書の技術はこれらの実施形態に限定されるものではない。また、後述する半導体発光素子の各層の積層構造および電極構造は、例示である。実施形態とは異なる積層構造であってももちろん構わない。そして、それぞれの図における各層の厚みの比は、概念的に示したものであり、実際の厚みの比を示しているわけではない。
【００１５】
（第１の実施形態）
１．半導体発光素子
図１は、第１の実施形態の発光素子１００の概略構成を示す図である。図１に示すように、図１に示すように、発光素子１００は、フェイスアップ型の半導体発光素子である。発光素子１００は、III 族窒化物半導体から成る複数の半導体層を有する。また、発光素子１００は、紫外発光する素子である。
【００１６】
図１に示すように、発光素子１００は、基板１１０と、第１の酸化膜Ｏ１と、第１のIII 族窒化物層１２０と、ｎ型コンタクト層１３０と、ｎ側クラッド層１５０と、発光層１６０と、ｐ側クラッド層１７０と、ｐ型コンタクト層１８０と、透明電極ＴＥ１と、ｎ電極Ｎ１と、ｐ電極Ｐ１と、を有する。
【００１７】
ｎ型コンタクト層１３０と、ｎ側クラッド層１５０とは、ｎ型半導体層である。ここで、ｎ型半導体層は、第１導電型の第１半導体層である。ｐ側クラッド層１７０と、ｐ型コンタクト層１８０とは、ｐ型半導体層である。ここで、ｐ型半導体層は、第２導電型の第２半導体層である。また、ｎ型半導体層は、ドナーをドープしていないｕｄ−ＧａＮ層等を有していてもよい。ｐ型半導体層は、アクセプターをドープしていないｕｄ−ＧａＮ層等を有していてもよい。
【００１８】
基板１１０は、ＡｌＮ基板である。図１では基板１１０の主面は平坦である。基板１１０の主面は凹凸形状を有していてもよい。
【００１９】
第１の酸化膜Ｏ１は、基板１１０の主面の上に直接接触している状態で形成されている。第１の酸化膜Ｏ１は、Ａｌを含有するIII 族窒化物が酸化した酸化膜である。第１の酸化膜Ｏ１は、例えば、ＡｌＮが酸化したＡｌＯＮである。
【００２０】
第１のIII 族窒化物層１２０は、第１の酸化膜Ｏ１に直接接触している状態で形成されている。第１のIII 族窒化物層１２０は、第１の酸化膜Ｏ１とｎ型コンタクト層１３０との中間に位置する中間層である。第１のIII 族窒化物層１２０の材質は、例えば、ＡｌＮである。
【００２１】
ｎ型コンタクト層１３０は、ｎ電極Ｎ１とオーミック接触をとるためのものである。ｎ型コンタクト層１３０は、第１のIII 族窒化物層１２０に直接接触している状態で形成されている。また、ｎ型コンタクト層１３０の上には、ｎ電極Ｎ１が位置している。ｎ型コンタクト層１３０は、例えば、ｎ型ＧａＮである。
【００２２】
ｎ側クラッド層１５０は、発光層１６０に加わる応力を緩和するための歪緩和層である。ｎ側クラッド層１５０は、ｎ型コンタクト層１３０の上に形成されている。ｎ側クラッド層１５０は、例えば、ＳｉドープしたＡｌＧａＮ層を積層したものである。もちろん、半導体の材料は、その他の組成の半導体層であってもよい。
【００２３】
発光層１６０は、電子と正孔とが再結合することにより発光する層である。発光層１６０は、ｎ側クラッド層１５０の上に形成されている。発光層１６０は、井戸層と障壁層とを積層した単位積層体を繰り返し積層したものである。つまり、発光層１６０は、多重量子井戸構造を有する。また、発光層１６０は、井戸層の上に形成されたキャップ層を有していてもよい。また、発光層１６０は、単一量子井戸構造であってもよい。
【００２４】
ｐ側クラッド層１７０は、発光層１６０の上に形成されている。ｐ側クラッド層１７０は、ｐ型ＡｌＧａＮ層を積層したものである。もちろん、半導体の材料は、その他の組成の半導体層であってもよい。
【００２５】
ｐ型コンタクト層１８０は、透明電極ＴＥ１とオーミック接触するためのものである。ｐ型コンタクト層１８０は、ｐ側クラッド層１７０の上に形成されている。ｐ型コンタクト層１６０の材質は、例えば、ＡｌY Ｇａ1-Y Ｎ（０≦Ｙ≦１）である。
【００２６】
透明電極ＴＥ１は、電流を発光面内に拡散するためのものである。透明電極ＴＥ１は、ｐ型コンタクト層１８０の上に形成されている。透明電極ＴＥ１の材質は、ＩＴＯ、ＩＺＯ、ＩＣＯ、ＺｎＯ、ＴｉＯ2 、ＮｂＴｉＯ2 、ＴａＴｉＯ2 、ＳｎＯ2 のいずれかであるとよい。
【００２７】
ｐ電極Ｐ１は、透明電極ＴＥ１の上に形成されている。ｐ電極Ｐ１は、Ｎｉ、Ａｕ、Ａｇ、Ｃｏ、等から１以上を組み合わせて形成したものである。もちろん、これ以外の構成であってもよい。ｐ電極Ｐ１は、ｐ型半導体層と導通している。
【００２８】
ｎ電極Ｎ１は、ｎ型コンタクト層１３０の上に形成されている。ｎ電極Ｎ１は、Ｎｉ、Ａｕ、Ａｇ、Ｃｏ、Ｖ、Ａｌ等から１以上を組み合わせて形成したものである。もちろん、これ以外の構成であってもよい。ｎ電極Ｎ１は、ｎ型半導体層と導通している。
【００２９】
また、発光素子１００は、半導体層を保護する保護膜を有していてもよい。
【００３０】
２．第１の酸化膜
２−１．第１の酸化膜の周辺構造
図２は、第１の酸化膜Ｏ１の周辺を抜き出して描いた図である。図２に示すように、基板１１０は、主面１１０ｕを有している。第１の酸化膜Ｏ１は、下面Ｏ１ｄと上面Ｏ１ｕとを有する。第１のIII 族窒化物層１２０は、下面１２０ｄと上面１２０ｕとを有する。ｎ型コンタクト層１３０は、下面１３０ｄを有する。
【００３１】
図２に示すように、第１の酸化膜Ｏ１の下面Ｏ１ｄは、基板１１０の主面１１０ｕと直接接触している。第１の酸化膜Ｏ１の上面Ｏ１ｕは、第１のIII 族窒化物層１２０の下面１２０ｄと直接接触している。第１のIII 族窒化物層１２０の上面１２０ｕは、ｎ型コンタクト層１３０の下面１３０ｄと直接接触している。
【００３２】
２−２．酸化膜における極性反転
ここで、第１の酸化膜Ｏ１は、極性反転層である。まず、酸素原子がない場合について説明する。酸素原子がない場合には、ＡｌとＮとがｃ軸方向に繰り返し配列されている。ここに酸素原子が入ると、例えば、ｃ軸方向に…−Ａｌ−Ｎ−Ａｌ−Ｏ−Ａｌ−Ｎ−…という結合ができる。このＡｌ−Ｏ−Ａｌの結合があることにより、極性が反転する。
【００３３】
基板１１０の主面１１０ｕは、窒素極性面（−ｃ面）である。つまり、基板１１０では、図２中上側に位置する主面１１０ｕが窒素極性面（−ｃ面）である。
【００３４】
そして、基板１１０の主面１１０ｕと第１の酸化膜Ｏ１の下面Ｏ１ｄとの境界面で極性が反転している。第１の酸化膜Ｏ１の上面Ｏ１ｕと、第１のIII 族窒化物層１２０の上面１２０ｕとは、Ａｌ極性面（＋ｃ面）である。つまり、第１の酸化膜Ｏ１より上層の半導体層では、基板１１０より遠い側の面がＡｌ極性面（＋ｃ面）となっている。
【００３５】
図２において、窒素極性面（−ｃ面）が上向きの基板１１０にスラッシュのハッチングを施してある。また、極性反転層である第１の酸化膜Ｏ１にドットのハッチングを施してある。
【００３６】
３．半導体発光素子の製造方法
ここで、本実施形態の発光素子１００の製造方法について説明する。半導体層を成長させる際には、有機金属化学気相成長法（ＭＯＣＶＤ法）により、各半導体層の結晶をエピタキシャル成長させる。ここで用いるキャリアガスは、水素（Ｈ2 ）もしくは窒素（Ｎ2 ）もしくは水素と窒素との混合気体（Ｈ2 ＋Ｎ2 ）である。窒素源として、アンモニアガス（ＮＨ3 ）を用いる。Ｇａ源として、トリメチルガリウム（Ｇａ（ＣＨ3 ）3 ）を用いる。Ｉｎ源として、トリメチルインジウム（Ｉｎ（ＣＨ3 ）3 ）を用いる。Ａｌ源として、トリメチルアルミニウム（Ａｌ（ＣＨ3 ）3 ）を用いる。ｎ型ドーパントガスとして、シラン（ＳｉＨ4 ）を用いる。ｐ型ドーパントガスとして、ビス（シクロペンタジエニル）マグネシウム（Ｍｇ（Ｃ5 Ｈ5 ）2 ）を用いる。また、これら以外のガスを用いてもよい。
【００３７】
３−１．基板のクリーニング
基板１１０をＨ2 ガスでクリーニングする。ここで、基板１１０の主面１１０ｕは窒素極性面（−ｃ面）である。基板温度は１１００℃程度である。もちろん、その他の基板温度であってもよい。
【００３８】
３−２．第１の酸化膜形成工程
次に、基板１１０の主面１１０ｕの上に第１の酸化膜Ｏ１を形成する。前述のように主面１１０ｕは−ｃ面である。第１の酸化膜Ｏ１としてＡｌ原子とＮ原子とＯ原子とを含有する酸化膜を形成する。そのために、ＭＯＣＶＤ炉の外部で基板１１０を大気中または酸素雰囲気中に放置する。または、基板１１０を大気中において４００℃以下で加熱してもよい。これにより、基板１１０と第１の酸化膜Ｏ１とで極性を反転させる。そのため、第１の酸化膜Ｏ１の上面Ｏ１ｕはＡｌ極性面（＋ｃ面）である。
【００３９】
３−３．第１のIII 族窒化物層形成工程
次に、第１の酸化膜Ｏ１の上に第１のIII 族窒化物層１２０を形成する。第１のIII 族窒化物層１２０としてＡｌＮ層を形成する。このときの基板温度は１３５０℃以上１４５０℃以下の範囲内である。この基板温度は、従来のIII 族窒化物半導体発光素子の成長温度より十分に高い。この温度領域では、III 族金属が優勢的に成長する。つまり、成膜された半導体層における基板１１０から遠い側の面は、Ａｌ極性面（＋ｃ面）となりやすい。そのため、Ａｌ極性面（＋ｃ面）が優勢で、かつ結晶性に優れた第１のIII 族窒化物層１２０が成膜される。なお、キャリアガスはＮ2 であるとよい。後述するように、成長基板としてＡｌＮ等が成膜されたサファイア基板を用いる場合には、キャリアガスとしてＨ2 を用いるとサファイア基板がエッチングされるおそれがあるからである。
【００４０】
３−４．第１半導体層形成工程
３−４−１．ｎ型コンタクト層形成工程
次に、第１のIII 族窒化物層１２０の上にｎ型コンタクト層１３０を形成する。このときの基板温度は、９００℃以上１１４０℃以下である。
【００４１】
３−４−２．ｎ側クラッド層形成工程
次に、ｎ型コンタクト層１３０の上にｎ側クラッド層１５０を形成する。そのために、ＳｉドープしたＡｌＧａＮ層を形成する。
【００４２】
３−５．発光層形成工程
次に、ｎ側クラッド層１５０の上に発光層１６０を形成する。そのために、井戸層と障壁層とを積層した単位積層体を繰り返し積層する。また、井戸層を形成した後にキャップ層を形成してもよい。
【００４３】
３−６．第２半導体層形成工程
３−６−１．ｐ側クラッド層形成工程
次に、発光層１６０の上にｐ側クラッド層１７０を形成する。ここでは、ｐ型ＡｌＧａＮ層を積層する。
【００４４】
３−６−２．ｐ型コンタクト層形成工程
次に、ｐ側クラッド層１７０の上にｐ型コンタクト層１８０を形成する。
【００４５】
３−７．透明電極形成工程
次に、ｐ型コンタクト層１８０の上に透明電極ＴＥ１を形成する。
【００４６】
３−８．電極形成工程
次に、透明電極ＴＥ１の上にｐ電極Ｐ１を形成する。そして、レーザーもしくはエッチングにより、ｐ型コンタクト層１８０の側から半導体層の一部を抉ってｎ型コンタクト層１３０を露出させる。そして、その露出箇所に、ｎ電極Ｎ１を形成する。ｐ電極Ｐ１の形成工程とｎ電極Ｎ１の形成工程は、いずれを先に行ってもよい。
【００４７】
３−９．その他の工程
また、上記の工程の他、熱処理工程、絶縁膜形成工程、その他の工程を実施してもよい。以上により、図１に示す発光素子１００が製造される。
【００４８】
４．本実施形態の効果
通常、ＡｌＮ基板は、製造後に製造装置から取り出される。その場合には、大気中の酸素によりＡｌＮ基板が酸化されてしまう。すると、ＡｌＮ基板の表面に酸化膜が形成されるおそれがある。これにより、ＡｌＮ基板の表面で極性反転が生じることがある。そして、その極性反転の程度は、局所的にばらつきが生じることがある。そのため、このようなＡｌＮ基板の上にIII 族窒化物半導体層を成長させた場合に、一つの層の内部でＡｌ極性が優勢な箇所とＮ極性が優勢な箇所とが生じることがあった。
【００４９】
これに対して、本実施形態では、あえてＡｌを含有する酸化膜（第１の酸化膜Ｏ１等）を形成することによって、一旦は全体的に極性を反転させる。これにより、Ａｌ極性が優勢な箇所とＮ極性が優勢な箇所とが生じることを抑制することができる。
【００５０】
また、基板温度を１３５０℃以上１４５０℃以下として第１のIII 族窒化物層１２０を成膜する。この温度領域では、ＡｌＮが好適に成長する。つまり、III 族金属であるＡｌ極性面（＋ｃ面）が優勢な状態で成膜が行われる。したがって、発光素子１００における半導体層の結晶性はよい。
【００５１】
５．変形例
５−１．フリップチップ
図３は、変形例における発光素子２００の概略構成を示す図である。発光素子２００は、フリップチップ型の半導体発光素子である。発光素子２００は、反射層Ｒ１を有する。反射層Ｒ１は、透明電極ＴＥ１とｐ電極Ｐ１との間に配置されている。
【００５２】
５−２．基板の材質
本実施形態では、基板１１０はＡｌＮ基板である。しかし、基板１１０はＡｌＧａＮ基板であってもよい。また、基板は、サファイア基板の上にＡｌＮもしくはＡｌＧａＮが形成されたテンプレート基板であってもよい。
【００５３】
５−３．第１の酸化膜の材質
本実施形態では、第１の酸化膜Ｏ１の材質はＡｌＯＮである。しかし、第１の酸化膜Ｏ１の材質は、ＡｌＧａＮが酸化したものであってもよい。この場合には第１の酸化膜Ｏ１はＡｌＧａＯＮである。このように、第１の酸化膜Ｏ１は、Ａｌ原子とＮ原子とＯ原子とを含有する酸化物である。
【００５４】
５−４．第１のIII 族窒化物層の材質
本実施形態では、第１のIII 族窒化物層１２０の材質はＡｌＮである。また、第１のIII 族窒化物層１２０の材質はＡｌＧａＮであってもよい。
【００５５】
５−５．第１のIII 族窒化物層の上層
本実施形態では、第１のIII 族窒化物層１２０の上にはｎ型コンタクト層１３０が形成されている。しかし、第１のIII 族窒化物層１２０とｎ型コンタクト層１３０との間に任意のIII 族窒化物層を形成してもよい。
【００５６】
５−６．半導体層の積層構造
本実施形態においては、第１のIII 族窒化物層１２０の上に、ｎ型コンタクト層１３０と、ｎ側クラッド層１５０と、発光層１６０と、ｐ側クラッド層１７０と、ｐ型コンタクト層１８０と、を形成する。しかし、これ以外の積層構造であってももちろん構わない。また、上記の各層の積層構造も、本実施形態で説明した構成以外の構成であってもよい。
【００５７】
５−７．極性反転
本実施形態では、基板１１０が窒素極性面（−ｃ面）であり、第１の酸化膜Ｏ１と、第１のIII 族窒化物層１２０と、それより上層の半導体層がＡｌ極性面（＋ｃ面）である。しかし、これとは逆であってもよい。つまり、基板１１０がＡｌ極性面（＋ｃ面）であり、第１の酸化膜Ｏ１と、第１のIII 族窒化物層１２０と、それより上層の半導体層が窒素極性面（−ｃ面）であってもよい。その場合には、基板温度を８５０℃以上１１５０℃以下の程度として成膜してもよい。
【００５８】
５−８．発光波長
本実施形態の発光素子１００は、紫外発光する素子である。しかし、発光素子は紫外線以外の波長の光を発してもよい。
【００５９】
５−９．組み合わせ
上記の変形例を自由に組み合わせてもよい。
【００６０】
６．本実施形態のまとめ
以上詳細に説明したように、本実施形態の発光素子１００は、第１の酸化膜Ｏ１と、第１のIII 族窒化物層１２０と、を有する。第１の酸化膜Ｏ１は、下地層からの極性を反転させる。そのため、成長させる半導体層の内部でIII 族極性面とＮ極性面とが混在することを抑制することができる。そして、半導体層の極性が反転した後には、比較的高温で第１のIII 族窒化物層を成長させる。１４００℃近傍では、Ａｌ極性面（−ｃ面）が優先的に成長しやすい。つまり、この製造方法により製造された半導体層の結晶性はよい。
【００６１】
なお、以上に説明した実施形態は単なる例示にすぎない。したがって当然に、その要旨を逸脱しない範囲内で種々の改良、変形が可能である。例えば、半導体層の成長方法は、有機金属気相成長法（ＭＯＣＶＤ法）に限らない。キャリアガスを用いて結晶を成長させる方法であれば、他の方法を用いてもよい。
【符号の説明】
【００６２】
１００…発光素子
１１０…基板
Ｏ１…第１の酸化膜
１２０…第１のIII 族窒化物層
１３０…ｎ型コンタクト層
１５０…ｎ側クラッド層
１６０…発光層
１７０…ｐ側クラッド層
１８０…ｐ型コンタクト層
ＴＥ１…透明電極
Ｎ１…ｎ電極
Ｐ１…ｐ電極
【図１】
2018107281.tif 000003
【図２】
2018107281.tif 000004
【図３】
2018107281.tif 000005